(57)【要約】      （修正有）【課題】歯科用重合性組成物の硬化体の抗菌性を向上させる有機ケイ素化合物の提供。【解決手段】有機ケイ素化合物は、一般式2020138909.tif 000019（式中、Ｒ１、Ｒ２及びＲ３はアルキル基であり、Ｒ４はメトキシ基等であり、Ｓは単結合又は２価の有機基であり、Ｕは（メタ）アクリロイル基等であり、Ｖ及びＷは２価の有機基又は単結合であり、Ｙは（ｎ＋１）価の有機基であり、Ｚは窒素原子等であり、Ｘ−はハロゲン化物イオン等であり、ｎは、１〜５の整数である）で表される。【選択図】なし【特許請求の範囲】
【請求項１】
一般式
【化１】
2020138909.tif 000018
（式中、Ｒ１は、炭素数１〜２８のアルキル基であり、Ｒ２及びＲ３は、それぞれ独立に、炭素数１〜６のアルキル基であり、Ｒ４は、メトキシ基又はエトキシ基であり、Ｓは、単結合又は２価の有機基であり、Ｕは、（メタ）アクリロイル基又はビニルフェニル基であり、Ｖ及びＷは、それぞれ独立に、２価の有機基であり、Ｙは、（ｎ＋１）価の有機基又は単結合であり、Ｚは、窒素原子、メチン基、又は、ベンゼンから１位、３位及び５位の水素原子を除いた基であり、Ｘ−は、ハロゲン化物イオン又はカルボン酸イオンであり、ｎは、１〜５の整数である。ただし、Ｒ１、Ｒ２及びＲ３におけるアルキル基は、それぞれ独立に、ヒドロキシル基により置換されていてもよいし、エーテル結合を含んでいてもよい。）
で表される、有機ケイ素化合物。
【請求項２】
請求項１に記載の有機ケイ素化合物により、表面処理されている、歯科用フィラー。
【請求項３】
請求項１に記載の有機ケイ素化合物、及び／又は、請求項２に記載の歯科用フィラーを含有する、歯科用重合性組成物。
【発明の詳細な説明】
【技術分野】
【０００１】
本発明は、有機ケイ素化合物、歯科用フィラー及び歯科用重合性組成物に関する。
【背景技術】
【０００２】
歯科分野において、歯科用コンポジットレジン等の歯科用重合性組成物の硬化体に抗菌性を付与することが求められている。
【０００３】
一方、４級アンモニウム塩が抗菌性を有することが知られている。
【０００４】
特許文献１には、有機珪素化合物で表面処理された無機粒子を含む歯科用修復材組成物が開示されている。ここで、有機珪素化合物は、一般式
ＣＨ２＝Ｃ（Ｒ１）−ＣＯＯ−Ｘ−Ｎ＋Ｒ２Ｒ３−Ｙ−Ｓｉ（Ｒ４）３・Ｚ−
（式中、Ｒ１は水素原子又はメチル基を示し、Ｒ２及びＲ３はそれぞれ同一又は異なって、水素原子又は炭素数１〜３のアルキル基を示し、Ｒ４はメトキシ基又はエトキシ基を示し、Ｘは炭素数２〜１０のアルキレン基を示し、Ｙは炭素数４〜３０のアルキレン基を示し、Ｚは塩素原子、臭素原子、又はヨウ素原子を示す。）
で表される。
【先行技術文献】
【特許文献】
【０００５】
【特許文献１】特開２０１８−２６４２号公報
【発明の概要】
【発明が解決しようとする課題】
【０００６】
しかしながら、特許文献１の有機珪素化合物は、４級アンモニウム基が末端に存在していないため、歯科用修復材組成物の硬化体の抗菌性が低いという問題がある。
【０００７】
本発明の一態様は、歯科用重合性組成物の硬化体の抗菌性を向上させることが可能な有機ケイ素化合物を提供することを目的とする。
【課題を解決するための手段】
【０００８】
本発明の一態様は、有機ケイ素化合物において、一般式
【０００９】
【化１】
2020138909.tif 000002
（式中、Ｒ１は、炭素数１〜２８のアルキル基であり、Ｒ２及びＲ３は、それぞれ独立に、炭素数１〜６のアルキル基であり、Ｒ４は、メトキシ基又はエトキシ基であり、Ｓは、単結合又は２価の有機基であり、Ｕは、（メタ）アクリロイル基又はビニルフェニル基であり、Ｖ及びＷは、それぞれ独立に、２価の有機基又は単結合であり、Ｙは、（ｎ＋１）価の有機基であり、Ｚは、窒素原子、メチン基、又は、ベンゼンから１位、３位及び５位の水素原子を除いた基であり、Ｘ−は、ハロゲン化物イオン又はカルボン酸イオンであり、ｎは、１〜５の整数である。）
で表される。
【発明の効果】
【００１０】
本発明の一態様によれば、歯科用重合性組成物の硬化体の抗菌性を向上させることが可能な有機ケイ素化合物を提供することができる。
【発明を実施するための形態】
【００１１】
次に、本発明を実施するための形態を説明する。
【００１２】
＜有機ケイ素化合物＞
本実施形態の有機ケイ素化合物は、一般式
【００１３】
【化２】
2020138909.tif 000003
（式中、Ｒ１は、炭素数１〜２８のアルキル基であり、Ｒ２及びＲ３は、それぞれ独立に、炭素数１〜６のアルキル基であり、Ｒ４は、メトキシ基又はエトキシ基であり、Ｓは、単結合又は２価の有機基であり、Ｕは、（メタ）アクリロイル基又はビニルフェニル基であり、Ｖ及びＷは、それぞれ独立に、２価の有機基又は単結合であり、Ｙは、（ｎ＋１）価の有機基であり、Ｚは、窒素原子、メチン基、又は、ベンゼンから１位、３位及び５位の水素原子を除いた基であり、Ｘ−は、ハロゲン化物イオン又はカルボン酸イオンであり、ｎは、１〜５の整数である。）
ここで、ｎ個の一般式
Ｒ１Ｒ２Ｒ３Ｎ＋
で表される基は、同一であってもよいし、異なっていてもよい。
【００１４】
また、３個のＲ４は、同一であってもよいし、異なっていてもよい。
【００１５】
Ｓにおける２価の有機基としては、例えば、フェニレン基等が挙げられる。
【００１６】
ここで、３個のＳは、同一であってもよいし、異なっていてもよい。
【００１７】
Ｖ、Ｗにおける２価の有機基及びＹにおける（ｎ＋１）価の有機基は、それぞれ独立に、炭素数が１〜３０であることが好ましい。
【００１８】
Ｖ、Ｗにおける２価の有機基としては、例えば、アルキレン基等が挙げられる。
【００１９】
なお、Ｖ、Ｗにおける２価の有機基は、それぞれ独立に、ヒドロキシル基、フェニル基等により置換されていてもよいし、エーテル結合、ウレタン結合、フェニレン基、イミノ基等を含んでいてもよい。
【００２０】
Ｙにおける（ｎ＋１）価の有機基としては、例えば、脂肪族炭化水素基等が挙げられる。
【００２１】
なお、Ｙにおける（ｎ＋１）価の有機基は、それぞれ独立に、ヒドロキシル基、フェニル基等により置換されていてもよいし、エーテル結合、ウレタン結合、フェニレン基、イミノ基、芳香族炭化水素基、窒素原子等を含んでいてもよい。
【００２２】
本実施形態の有機ケイ素化合物は、重合性基Ｕ、４級アンモニウム基及びトリアルコキシシリル基が、３価の連結基Ｚを介して、結合しており、４級アンモニウム基が末端に存在しているため、歯科用重合性組成物の硬化体の抗菌性を向上させることができる。
【００２３】
本明細書及び特許請求の範囲において、（メタ）アクリロイル基は、メタクリロイル基又はアクリロイル基を意味する。
【００２４】
Ｖ及びＷにおける２価の有機基の具体例を以下に示す。
【００２５】
【化３】
2020138909.tif 000004
なお、Ｖ及びＷにおける２価の有機基は、上記の具体例を組み合わせた基であってもよい。
【００２６】
Ｙにおける（ｎ＋１）価の有機基の具体例を以下に示す。
【００２７】
【化４】
2020138909.tif 000005
なお、Ｙにおける（ｎ＋１）価の有機基は、上記の具体例を組み合わせた基であってもよい。
【００２８】
Ｘ−におけるハロゲン化物イオンとしては、例えば、塩化物イオン、臭化物イオン、ヨウ化物イオン等が挙げられる。
【００２９】
Ｘ−におけるカルボン酸イオンとしては、例えば、アセテートイオン、プロピオネートイオン、ベンゾエートイオン等が挙げられる。
【００３０】
ここで、ｎ個のＸ−は、同一であってもよいし、異なっていてもよい。
【００３１】
一般式（１）で表される化合物の具体例を以下に示す。
【００３２】
【化５】
2020138909.tif 000006
【００３３】
【化６】
2020138909.tif 000007
＜有機ケイ素化合物の合成方法＞
本実施形態の有機ケイ素化合物の合成方法の一例として、Ｚが窒素原子であり、Ｘがハロゲン化物イオンであり、Ｓが単結合であり、ｎ＝１である場合の一般式（１）で表される化合物の合成方法の一例を説明する。
【００３４】
まず、塩基の存在下、化合物（Ａ−１）と化合物（Ａ−２）を求核置換反応させ、化合物（Ａ−３）を合成する。
【００３５】
【化７】
2020138909.tif 000008
次に、塩基の存在下、化合物（Ａ−３）と化合物（Ａ−４）を求核置換反応させ、化合物（Ａ−５）を合成する。
【００３６】
【化８】
2020138909.tif 000009
ここで、塩基としては、求核置換反応に適用することが可能な公知の化合物を用いることができる。
【００３７】
次に、本実施形態の有機ケイ素化合物の合成方法の他の例として、Ｚがベンゼンから１位、３位及び５位の水素原子を除いた基であり、Ｘがハロゲン化物イオンであり、Ｓが単結合であり、ｎ＝１である場合の一般式（１）で表される化合物の合成方法の一例を説明する。
【００３８】
まず、化合物（Ｂ−１）と化合物（Ｂ−２）をカップリング反応させ、化合物（Ｂ−３）を合成する。
【００３９】
【化９】
2020138909.tif 000010
次に、化合物（Ｂ−３）と化合物（Ｂ−４）をカップリング反応させ、化合物（Ｂ−５）を合成する。
【００４０】
【化１０】
2020138909.tif 000011
次に、化合物（Ｂ−５）と化合物（Ｂ−６）をカップリング反応させ、化合物（Ｂ−７）を合成する。
【００４１】
【化１１】
2020138909.tif 000012
次に、塩基の存在下、化合物（Ｂ−７）と化合物（Ｂ−８）を求核置換反応させ、化合物（Ｂ−９）を合成する。
【００４２】
【化１２】
2020138909.tif 000013
ここで、塩基としては、求核置換反応に適用することが可能な公知の化合物を用いることができる。
【００４３】
次に、本実施形態の有機ケイ素化合物の合成方法の他の例として、Ｚがメチン基であり、Ｘがハロゲン化物イオンであり、Ｓが単結合であり、ｎ＝１である場合の一般式（１）で表される化合物の合成方法の一例を説明する。
まず、化合物（Ｃ−１）と化合物（Ｃ−２）をカップリング反応させ、化合物（Ｃ−３）を合成する。
【００４４】
【化１３】
2020138909.tif 000014
次に、化合物（Ｃ−３）と化合物（Ｃ−４）をカップリング反応させ、化合物（Ｃ−５）を合成する。
【００４５】
【化１４】
2020138909.tif 000015
次に、化合物（Ｃ−５）と化合物（Ｃ−６）をカップリング反応させ、化合物（Ｃ−７）を合成する。
【００４６】
【化１５】
2020138909.tif 000016
次に、塩基の存在下、化合物（Ｃ−７）と化合物（Ｃ−８）を求核置換反応させ、化合物（Ｃ−９）を合成する。
【００４７】
【化１６】
2020138909.tif 000017
ここで、塩基としては、求核置換反応に適用することが可能な公知の化合物を用いることができる。
【００４８】
＜歯科用フィラー＞
本実施形態の歯科用フィラーは、本実施形態の有機ケイ素化合物により、表面処理されている。
【００４９】
本実施形態の有機ケイ素化合物により、表面処理されるフィラーを構成する材料としては、特に限定されないが、ガラス、シリカ、アルミナ、タルク、クレー、マイカ、アルミニウム、鉄、酸化チタン、酸化亜鉛、酸化鉄、グラファイト、カーボンブラック、炭酸カルシウム等が挙げられる。
【００５０】
なお、本実施形態の有機ケイ素化合物を用いて、フィラーを表面処理する方法は、公知のシランカップリング剤を用いて、フィラーを表面処理する方法と同様である。
【００５１】
＜歯科用重合性組成物＞
本実施形態の歯科用重合性組成物は、本実施形態の有機ケイ素化合物、及び／又は、本実施形態の歯科用フィラーを含有する。このため、本実施形態の歯科用重合性組成物の硬化体は、抗菌性が高い。
【００５２】
本実施形態の歯科用重合性組成物は、必要に応じて、重合開始剤、本実施形態の歯科用フィラー以外のフィラー、重合禁止剤、酸化防止剤、紫外線吸収剤、顔料等をさらに含有していてもよい。
【００５３】
本実施形態の歯科用重合性組成物に含まれる重合性化合物としては、特に限定されないが、（メタ）アクリレート等が挙げられる。
【００５４】
本明細書及び特許請求の範囲において、（メタ）アクリレートとは、（メタ）アクリロイルオキシ基を１個以上有する化合物（例えば、モノマー、マクロモノマー）を意味する。
【００５５】
なお、（メタ）アクリレートが（メタ）アクリロイルオキシ基を複数有する場合、複数の（メタ）アクリロイルオキシ基は、同一であってもよいし、異なっていてもよい。
【００５６】
＜（メタ）アクリレート＞
（メタ）アクリレートとしては、特に限定されないが、メチル（メタ）アクリレート、エチル（メタ）アクリレート、イソプロピル（メタ）アクリレート、ｎ−ブチル（メタ）アクリレート、イソブチル（メタ）アクリレート、ヒドロキシプロピル（メタ）アクリレート、テトラヒドロフルフリル（メタ）アクリレート、グリシジル（メタ）アクリレート、２−ヒドロキシエチル（メタ）アクリレート、２−ヒドロキシプロピル（メタ）アクリレート、３−ヒドロキシプロピル（メタ）アクリレート、２−メトキシエチル（メタ）アクリレート、２−エトキシエチル（メタ）アクリレート、２−メチルヘキシル（メタ）アクリレート、２−エチルヘキシル（メタ）アクリレート、ベンジル（メタ）アクリレート、２−ヒドロキシ−１，３−ジ（メタ）アクリロイルオキシプロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、トリメチロールエタントリ（メタ）アクリレート、ペンタエリスリトールトリ（メタ）アクリレート、トリメチロールメタントリ（メタ）アクリレート、ペンタエリスリトールテトラ（メタ）アクリレート、ポリブチレングリコールジ（メタ）アクリレート、ビスフェノールＡジグリシジル（メタ）アクリレート、ジ−２−（メタ）アクリロイルオキシエチル−２，２，４−トリメチルヘキサメチレンジカルバメート、１，３，５−トリス［１，３−ビス｛（メタ）アクリロイルオキシ｝−２−プロポキシカルボニルアミノヘキサン］−１，３，５−（１Ｈ，３Ｈ，５Ｈ）トリアジン−２，４，６−トリオン、２，２−ビス［４−（３−（メタ）アクリロイルオキシ−２−ヒドロキシプロピル）フェニル］プロパン、Ｎ，Ｎ'−（２，２，４−トリメチルヘキサメチレン）ビス〔２−（アミノカルボキシ）プロパン−１，３−ジオール〕テトラメタクリレート、２，２'−ビス（４−ヒドロキシシクロヘキシル）プロパンと２−オキシパノンとヘキサメチレンジイソシアネートと２−ヒドロキシエチル（メタ）アクリレートとからなるウレタンオリゴマーの（メタ）アクリレート、１，３−ブタンジオールとヘキサメチレンジイソシアネートと２−ヒドロキシエチル（メタ）アクリレートとからなるウレタンオリゴマーの（メタ）アクリレート等が挙げられる。
【００５７】
本実施形態の歯科用重合性組成物中の（メタ）アクリレートの含有量は、０．５〜７０質量％であることが好ましく、１０〜６０質量％であることがさらに好ましい。本実施形態の歯科用重合性組成物中の（メタ）アクリレートの含有量が０．５質量％以上であると、歯科用重合性組成物の硬化体の機械的強度が向上し、７０質量％以下であると、その他の成分の含有量を確保することができ、歯科用重合性組成物としての性能が向上する。
【００５８】
（メタ）アクリレートとして、（メタ）アクリロイルオキシ基を有するシランカップリング剤を使用することもできる。
【００５９】
（メタ）アクリロイルオキシ基を有するシランカップリング剤としては、特に限定されないが、３−（メタ）アクリロイルオキシプロピルトリメトキシシラン、３−（メタ）アクリロイルオキシプロピルメチルジメトキシシラン、３−（メタ）アクリロイルオキシプロピルトリエトキシシラン、３−（メタ）アクリロイルオキシプロピルエチルジエトキシシラン、３−（メタ）アクリロイルオキシプロピルメチルジエトキシシラン、２−（メタ）アクリロイルオキシエトキシプロピルトリメトキシシラン等が挙げられ、二種以上併用してもよい。
【００６０】
本実施形態の歯科用重合性組成物中の（メタ）アクリロイルオキシ基を有するシランカップリング剤の含有量は、０．５〜１０質量％であることが好ましく、１．５〜５質量％であることがさらに好ましい。本実施形態の歯科用重合性組成物中の（メタ）アクリロイルオキシ基を有するシランカップリング剤の含有量が０．５質量％以上であると、歯科用重合性組成物の硬化体の機械的強度が向上し、１０質量％以下であると、その他の成分の含有量を確保することができ、歯科用重合性組成物としての性能が向上する。
【００６１】
＜重合開始剤＞
重合開始剤としては、化学重合開始剤及び／又は光重合開始剤を用いることができるが、光重合開始剤を用いることが好ましい。
【００６２】
＜光重合開始剤＞
光重合開始剤としては、特に限定されないが、ケトン系化合物、α−ジケトン系化合物、ケタール系化合物、アントラキノン系化合物、チオキサントン系化合物、ベンゾインアルキルエーテル系化合物、アシルホスフィンオキシド系化合物等が挙げられる。
【００６３】
ケトン系化合物としては、例えば、ベンゾフェノン、ビス（４−ジメチルアミノフェニル）ケトン、４，４'−ビス（ジエチルアミノ）ベンゾフェノン等が挙げられる。
【００６４】
α−ジケトン系化合物としては、例えば、カンファーキノン、ベンジル、ジアセチル、アセナフテンキノン、９，１０−フェナントラキノン等が挙げられる。
【００６５】
ケタール系化合物としては、例えば、ベンジルケタール、ジアセチルケタール、ベンジルジメチルケタール、ベンジルジエチルケタール、ベンジルビス（β−フェニルエチル）ケタール、ベンジルビス（２−メトキシエチル）ケタール、４，４'−ジメチル（ベンジルジメチルケタール）等が挙げられる。
【００６６】
アントラキノン系化合物としては、例えば、アントラキノン、１−クロロアントラキノン、２−クロロアントラキノン、１，２−ベンズアントラキノン、１−ヒドロキシアントラキノン、１−メチルアントラキノン、２−エチルアントラキノン、１−ブロモアントラキノン等が挙げられる。
【００６７】
チオキサントン系化合物としては、例えば、チオキサントン、２−イソプロピルチオキサントン、２−ニトロチオキサントン、２−メチルチオキサントン、２，４−ジメチルチオキサントン、２，４−ジエチルチオキサントン、２，４−ジイソプロピルチオキサントン、２−クロロ−７−トリフルオロメチルチオキサントン、チオキサントン−１０，１０−ジオキシド、チオキサントン−１０−オキシド、２−エチルチオキサントン、２−クロロチオキサントン、２−ヒドロキシ−３−（３，４−ジメチル−９−オキソ−９Ｈ−チオキサンテン−２−イルオキシ）−Ｎ，Ｎ，Ｎ−トリメチル−１−プロパンアミニウムクロライド等が挙げられる。
【００６８】
ベンゾインアルキルエーテル系化合物としては、例えば、ベンゾインメチルエーテル、ベンゾインエチルエーテル、ベンゾインプロピルエーテル、ベンゾインイソブチルエーテル等が挙げられる。
【００６９】
アシルホスフィンオキシド系化合物としては、例えば、２，４，６−トリメチルベンゾイルジフェニルホスフィンオキシド、２，４，６−トリメトキシベンゾイルジフェニルホスフィンオキシド、２，６−ジメチルベンゾイルジフェニルホスフィンオキシド、２，６−ジメトキシベンゾイルジフェニルホスフィンオキシド等が挙げられる。
【００７０】
本実施形態の歯科用重合性組成物中の光重合開始剤の含有量は、０．１〜１０質量％であることが好ましく、０．２〜５質量％であることがさらに好ましい。本実施形態の歯科用重合性組成物中の光重合開始剤の含有量が０．１質量％以上であると、歯科用重合性組成物の硬化体の機械的強度が向上し、１０質量％以下であると、歯科用重合性組成物の保存安定性が向上する。
【００７１】
なお、重合開始剤として、光重合開始剤を用いる場合、光重合促進剤を併用してもよい。
【００７２】
＜光重合促進剤＞
光重合促進剤としては、特に限定されないが、Ｎ，Ｎ−ジメチル−ｐ−トルイジン、トリエタノールアミン、トリルジエタノールアミン、４−ジメチルアミノ安息香酸メチル、４−ジメチルアミノ安息香酸エチル、４−ジメチルアミノ安息香酸イソアミル等の３級アミン、バルビツール酸、１，３−ジメチルバルビツール酸、１，３，５−トリメチルバルビツール酸、１，３，５−トリエチルバルビツール酸、５−ブチルバルビツール酸、１−ベンジル−５−フェニルバルビツール酸、１−シクロヘキシル−５−エチルバルビツール酸等のバルビツール酸誘導体等が挙げられ、二種以上併用してもよい。
【００７３】
本実施形態の歯科用重合性組成物中の光重合促進剤の含有量は、０．１〜５質量％であることが好ましく、０．２〜１質量％であることがさらに好ましい。本実施形態の歯科用重合性組成物中の光重合促進剤の含有量が０．１質量％以上５質量％以下であると、歯科用重合性組成物の重合効率がさらに向上する。
【００７４】
＜本実施形態の歯科用フィラー以外のフィラー＞
本実施形態の歯科用フィラー以外のフィラーとしては、有機フィラー及び／又は無機フィラーを用いることができるが、無機フィラーを用いることが好ましい。
【００７５】
無機フィラーとしては、特に限定されないが、シリカ粉末、アルミナ粉末、ガラス粉末（例えば、バリウムガラス粉末、フルオロアルミノシリケートガラス粉末）等が挙げられ、二種以上併用してもよい。
【００７６】
無機フィラーは、必要に応じて、シランカップリング剤により、表面処理されていてもよい。
【００７７】
本実施形態の歯科用重合性組成物中の上記フィラーの含有量は、０．１〜２０質量％であることが好ましく、０．５〜１０質量％であることがさらに好ましい。本実施形態の歯科用重合性組成物中の上記フィラーの含有量が０．１質量％以上２０質量％以下であると、歯科用重合性組成物の硬化体の機械的強度がさらに向上する。
【００７８】
＜歯科用重合性組成物の用途＞
本実施形態の歯科用重合性組成物の用途としては、特に限定されないが、歯科用コンポジットレジン、歯科用セメント等が挙げられる。これらの中でも、歯科用コンポジットレジンが好ましい。